(57)【要約】  本発明は、安全性の高い原料を用い、安価でかつ容易に、架橋性水酸基含有（メタ）アクリレート様化合物を製造することができる方法を提供する。本発明は、下記式（１）で表される化合物を、下記式（２）で表される化合物と反応させる工程を含む、下記式（４）で表される親水性単量体の製造方法である。（式中、各記号は、明細書中の定義の通りである。）2008047812.tif 000014
2008047812.tif 000002
【特許請求の範囲】
【請求項１】
式（１）
【化１】
2008047812.tif 000010
（式中、ｎは、１以上の整数を示す。）
で表される化合物を、式（２）
【化２】
2008047812.tif 000011
｛式中、Ｒ1は、水素原子、または炭素数１〜１０の脂肪族炭化水素基を示し、Ｘは、ハロゲン原子、または式（３）
【化３】
2008047812.tif 000012
（式中、Ｒ1は前記と同義である。）
で表される基を示す。｝
で表される化合物と反応させる工程を含む、式（４）
【化４】
2008047812.tif 000013
（式中、Ｒ1は、前記と同義であり、ｍは、１以上の整数であり、ｋは、０以上の整数であり、かつｍ＋ｋ＝ｎであり、ｍ個の水酸基を有する単位とｋ個のエステル基を有する単位の配列順序は、任意である。）
で表される親水性単量体の製造方法。
【請求項２】
前記ｎが、２〜４の整数である請求項１に記載の製造方法。
【請求項３】
前記ｋが、０である請求項１に記載の製造方法。
【請求項４】
前記Ｒ1が、水素原子またはメチル基である請求項１に記載の製造方法。
【請求項５】
前記Ｘが、塩素原子または臭素原子である請求項１に記載の製造方法。
【請求項６】
反応温度が、−３０℃〜１２０℃である請求項１に記載の製造方法。
【請求項７】
前記式（１）で表される化合物１モルに対し、前記式（２）で表される化合物を１．５〜ｋ+３モル使用する請求項１に記載の製造方法。
【請求項８】
前記式（１）で表される化合物と前記式（２）で表される化合物との反応混合物を、炭化水素化合物で処理する工程をさらに含む請求項３に記載の製造方法。
【請求項９】
前記炭化水素化合物の炭素数が、５〜１８である請求項８に記載の製造方法。
【請求項１０】
前記炭化水素化合物が、ペンタン、ヘキサン、ヘプタン、オクタン、シクロペンタン、シクヘキサン、トルエン、キシレンおよびメシチレンからなる群より選ばれる少なくとも１種である請求項８に記載の製造方法。
【発明の詳細な説明】
【技術分野】
【０００１】
本発明は、アルキル鎖の末端に（メタ）アクリロイルオキシ基等の重合反応性アシロキシ基を有し、アルキル鎖の側鎖に水酸基を有する親水性単量体の製造方法に関する。
【背景技術】
【０００２】
近年、下記式（Ａ）に表されるような、アルキル鎖の末端に（メタ）アクリロイルオキシ基等の重合反応性アシロキシ基を有し、アルキル鎖の側鎖に水酸基を有する親水性単量体（以下、このような化合物を、架橋性水酸基含有（メタ）アクリレート様化合物と称する。）、特に、エリスリトールジメタクリレート（ＥＤＭＡ）、キシリトールジメタクリレート（ＸＤＭＡ）およびソルビトールジメタクリレート（ＳＤＭＡ）は、インク材料、コーティング材料、ゲル材料、接着材料、特に歯科用接着剤等の用途において有用なものとなっている。【０００３】
【化１】
2008047812.tif 000003
【０００４】
｛式中、Ｒは水素原子または脂肪族飽和炭化水素基を示し、ｐは１以上の整数であり、ｑは０以上の整数（特にｑ＝０）である。｝【０００５】
架橋性水酸基含有（メタ）アクリレート様化合物の製造方法としては、例えば、特許文献（米国特許第３，９５０，３９９号明細書に対応する特開昭４９−１１０６２２号公報）および非特許文献（インターナショナル・ジャーナル・オブ・ポリメリック・マテリアルズ（International Journal of Polymeric Materials），１９９７年、３７巻、１−１４頁）に記載の方法が知られている。当該特許文献に記載の方法では、１，２−３，４−ジエポキシブタンとメタクリル酸とを反応させている。しかし、この方法は、極めて毒性の高い１，２−３，４−ジエポキシブタンを使用しているため、その工業的な実施には問題がある。【０００６】
また、上記非特許文献に記載の方法では、（±）−２，３−ジヒロドキシ−１，４−ジブロモブタンとメタクリル酸ナトリウムとを反応させて、エリスリトールジメタクリレートを得ている。しかし、この方法では、（±）−２，３−ジヒロドキシ−１，４−ジブロモブタンが非常に高価であるという問題がある。また、（±）−２，３−ジヒロドキシ−１，４−ジブロモブタンの水酸基を保護する合成ルートによる方法も開示されているが、当該方法では、保護基を使用するため、３工程が必要である。従って、製造方法としては煩雑で、工業的な実施において不利なものである。
【発明の開示】
【０００７】
上記問題点に鑑み、本発明は、安全性の高い原料を用い、安価でかつ容易に、架橋性水酸基含有（メタ）アクリレート様化合物を製造することができる方法を提供することを目的とする。
【０００８】
本発明は、式（１）
【０００９】
【化２】
2008047812.tif 000004
【００１０】
（式中、ｎは、１以上の整数を示す。）
で表される化合物｛以下、化合物（１）ともいう。｝を、式（２）
【００１１】
【化３】
2008047812.tif 000005
【００１２】
｛式中、Ｒ1は、水素原子、または炭素数１〜１０の脂肪族炭化水素基を示し、Ｘは、ハロゲン原子、または式（３）
【００１３】
【化４】
2008047812.tif 000006
【００１４】
（式中、Ｒ1は前記と同義である。）
で表される基を示す。｝
で表される化合物｛以下、化合物（２）ともいう。｝と反応させる工程を含む、式（４）
【００１５】
【化５】
2008047812.tif 000007
【００１６】
（式中、Ｒ1は、前記と同義であり、ｍは、１以上の整数であり、ｋは、０以上の整数であり、かつｍ＋ｋ＝ｎであり、ｍ個の水酸基を有する単位とｋ個のエステル基を有する単位の配列順序は、任意である。）
で表される親水性単量体｛以下、親水性単量体（４）ともいう。｝の製造方法である。
【００１７】
本発明において、ｎは、２〜４の整数であることが好ましい。ｋは、０であることが好ましい。Ｒ1は、水素原子またはメチル基であることが好ましい。Ｘは、塩素原子または臭素原子であることが好ましい。
【００１８】
反応に際し、反応温度は、−３０℃〜１２０℃であることが好ましい。また、化合物（１）１モルに対し、化合物（２）を１．５〜ｋ+３モル使用することが好ましい。
【００１９】
前記ｋが０であった場合には、本発明の製造方法は、化合物（１）と化合物（２）との反応混合物を、炭化水素化合物で処理する工程をさらに含むことが好ましい。このとき、炭化水素化合物の炭素数が、５〜１８であることが好ましい。また、前記炭化水素化合物が、ペンタン、ヘキサン、ヘプタン、オクタン、シクロペンタン、シクヘキサン、トルエン、キシレンおよびメシチレンからなる群より選ばれる少なくとも１種であることがより好ましい。
【００２０】
本発明によれば、架橋性水酸基含有（メタ）アクリレート様化合物を、安全性の高い原料を用い、安価でかつ容易に製造することができる。
【発明を実施するための最良の形態】
【００２１】
本発明の製造方法には、出発物質として、化合物（１）および化合物（２）を用いる。【００２２】
化合物（１）において、ｎは、１以上の整数であり、原料入手の容易さ、および本発明の製造方法の最終生成物である親水性単量体（４）のインク材料、コーティング材料、ゲル材料、接着材料、特に歯科用接着剤等の用途への有用性の観点から、２〜４の整数であることが好ましい。化合物（１）は、ｎが上記定義内で異なる２種以上の化合物の混合物であってもよい。化合物（１）は、公知方法に準じて製造することができる。また、市販品として入手できるものもあり、その場合には市販品を使用してもよい。【００２３】
化合物（２）において、Ｒ1は水素原子、または炭素数１〜１０の脂肪族炭化水素基である。炭素数１〜１０の脂肪族炭化水素基の例としては、炭素数１〜１０のアルキル基、炭素数２〜１０のアルケニル基、炭素数２〜１０のアルキニル基等が挙げられる。炭素数１〜１０のアルキル基は、直鎖状、分岐状および環状のいずれであってもよく、例としては、メチル基、エチル基、プロピル基、イソプロピル基、シクロプロピル基、ブチル基、イソブチル基、ｓｅｃ−ブチル基、ｔｅｒｔ−ブチル基、シクロブチル基、ペンチル基、シクロペンチル基、ヘキシル基、シクロヘキシル基、オクチル基、シクロオクチル基、デシル基等が挙げられる。炭素数２〜１０のアルケニル基は、直鎖状、分岐状および環状のいずれであってもよく、例としては、ビニル基、アリル基、ブテニル基、ヘキセニル基、オクテニル基、デセニル基等が挙げられる。炭素数２〜１０のアルキニル基は、直鎖状、分岐状および環状のいずれであってもよく、例としては、エチニル基、プロピニル基、ブチニル基、ヘキシニル基、オクチニル基、デシニル基等が挙げられる。最終生成物である親水性単量体（４）を歯科用接着剤等に使用する際には、ラジカル重合が行われる。従って、Ｒ1としては、最終生成物のラジカル重合反応性の観点から、水素原子またはメチル基が好ましい。化合物（２）は、Ｒ1が上記定義内で異なる２種以上の化合物の混合物であってもよい。【００２４】
化合物（２）において、Ｘは、ハロゲン原子または式（３）で表される基である。従って、化合物（２）は、酸ハライド化合物または酸無水物である。ハロゲン原子としては、フッ素原子、塩素原子、臭素原子、ヨウ素原子等が挙げられる。Ｘとしては、反応性および原料入手の容易さの観点から、塩素原子および臭素原子が好ましい。【００２５】
化合物（２）は、公知方法に準じて製造することができる。また、市販品として入手できるものもあり、その場合には市販品を使用してもよい。【００２６】
本発明の製造方法は、化合物（１）を化合物（２）と反応させる工程（反応工程）を含む。当該反応工程は、例えば、溶媒および塩基性化合物の存在下、化合物（１）を化合物（２）と混合することによって行うことができる。混合は、化合物（１）に化合物（２）を添加してもよいし、化合物（２）に化合物（１）を添加してもよい。また、化合物（１）への化合物（２）の添加は、段階的に行ってもよい。【００２７】
化合物（２）の使用量は、化合物（１）１モルに対して、好ましくは１．５〜ｋ＋３モル、より好ましくは、１．８〜ｋ＋２．５モルである（ｋは、親水性単量体（４）のｋと同義である。以下同じ。）。化合物（２）の使用量が１．５モルより少ないと、親水性単量体（４）の収率が低下する傾向にあり、ｋ＋３モルより多いと、化合物（１）の側鎖の水酸基の全部が化合物（２）と反応した副生成物が、多く生成してしまうおそれがある。【００２８】
溶媒としては、Ｎ，Ｎ−ジメチルホルムアミド（ＤＭＦ）、Ｎ，Ｎ−ジメチルアセトアミド、Ｎ−メチルピロリドン、アセトニトリル、プロピオニトリル、ピリジン、４−ジメチルアミノピリジン、キノリン、トリエチルアミン、トリメチルアミンなどの含窒素化合物類、ジメチルスルホキシド、スルホランなどの含硫黄化合物類、ジエチルエーテル、ジイソプロピルエーテル、ジｎ−ブチルエーテル、ｔｅｒｔ−ブチルメチルエーテル、テトラヒドロフラン、１，４−ジオキサン、アニソール、エチレングリコールジメチルエーテル、ジエチレングリコールジエチルエーテル、トリエチレングリコールジメチルエーテル、テトラエチレングリコールジメチルエーテルなどのエーテル類、ジクロロメタン、１，２−ジクロロエタン、クロロホルムなどのハロゲン化炭化水素類、ペンタン、ヘキサン、シクロヘキサン、ヘプタン、オクタン、ベンゼン、トルエン、キシレンなどの炭化水素類、酢酸メチル、酢酸エチル、酢酸イソプロピル、炭酸ジメチル、炭酸ジエチル、エチレンカーボネートなどのエステル類、１−ブチル−３−メチル−１Ｈ−イミダゾリウムテトラフルオロボレート、１−ブチル−３−メチル−１Ｈ−イミダゾリウムヘキサフルオロホスフェート、１−エチル−３−メチル−１Ｈ−イミダゾリウムトリフルオロメタンスルホネートなどのイオン性液体類等を使用することができ、これらのうち、ＤＭＦ、ピリジン、ジメチルスルホキシドが、化合物（１）の溶解性が高い点で好ましい。これらの溶媒は単独で、または２種以上を混合して使用してもよい。溶媒の使用量としては、化合物（１）１００重量部に対して、好ましくは１０〜１０００００重量部、より好ましくは１００〜１００００重量部である。【００２９】
塩基性化合物としては、トリメチルアミン、トリエチルアミン、トリｎ−プロピルアミン、トリイソプロピルアミン、ジイソプロピルエチルアミン、ピリジン、２−メチルピリジン、３−メチルピリジン、４−メチルピリジン、４−ジメチルアミノピリジン、２，６−ジメチルピリジン、２，４，６−トリメチルピリジン、キノリン、イソキノリン、１，８−ジアザビシクロ〔４．３．０〕ノネン−５（ＤＢＮ）、１，８−ジアザビシクロ〔５．４．０〕ウンデセン−７（ＤＢＵ）、炭酸リチウム、炭酸ナトリウム、炭酸カリウム、炭酸水素ナトリウム水酸化ナトリウム、水酸化カリウム、水酸化リチウム、テトラメチルアンモニウムヒドロキシド、テトラブチルアンモニウムヒドロキシド等を使用することができ、これらのうち、トリエチルアミン、ピリジン、４−ジメチルアミノピリジンが好ましい。塩基性化合物の使用量としては、化合物（１）の１モルに対して、好ましくは１．５〜ｋ＋１０モル、より好ましくは２〜ｋ＋５モルである。これらの塩基性化合物は単独で、または２種以上を混合して使用してもよい。また、これらの塩基性化合物を溶媒として使用しても構わない。【００３０】
また、副反応である重合反応を防止するために、重合禁止剤を少量添加してもよい。重合禁止剤の例としては、ハイドロキノン、ハイドロキノンモノメチルエーテル（ＭＥＨＱ）、２，４−ジメチル−６−ｔｅｒｔ−ブチルハイドロキノン、フェノール、カテコール、ｔｅｒｔ−ブチルカテコール等のフェノール類、フェノチアジン、ｐ−フェニレンジアミン、ジフェニルアミン等のアミン類、ジメチルジチオカルバミン酸銅、ジエチルジチオカルバミン酸銅、ジブチルジチオカルバミン酸銅等の銅錯体類、硫酸銅、酸化銅、塩化銅等の無機銅化合物類などが挙げられ、これらは単独で、または２種以上を混合して使用してもよい。【００３１】
反応温度としては、−３０〜１２０℃が好ましく、−２０〜９０℃がより好ましい。反応温度がこの範囲内であれば、化合物（２）は、化合物（１）の側鎖および末端の水酸基のうち、末端の水酸基と選択的に反応する率が特に高く、また、副反応である重合反応も抑制される。【００３２】
反応時間としては、化合物（１）および化合物（２）の濃度、並びに反応温度等より適宜決定すればよいが、０．１〜１２０時間が好ましく、０．５〜４８時間が好ましい。【００３３】
反応混合物より、親水性単量体（４）は、常法（例えば、濃縮、カラムクロマトグラフィー等）に従い、単離することができる。【００３４】
上記のようにして得られる親水性単量体（４）は、上記式（４）で表される構造を有する親水性単量体である。インク材料、コーティング材料、ゲル材料、接着材料、特に歯科用接着剤等への有用性の観点から、側鎖の水酸基がエステル化されていないこと、すなわち上記式（４）においてｋ＝０であることが好ましい。またＲ1は、水素原子またはメチル基であることが好ましい。【００３５】
上記の反応工程で得られる反応混合物は、アルキル鎖の側鎖がエステル化されていない下記式（５）で表される化合物｛以下、親水性単量体（５）ともいう。｝と、アルキル鎖の側鎖がエステル化されている下記式（６）で表される化合物｛以下、化合物（６）ともいう。｝とを含む混合物である。親水性単量体（５）｛上記式（４）においてｋ＝０である親水性単量体（４）｝を選択的に得たい場合には、化合物（１）と化合物（２）との反応混合物を、炭化水素化合物で処理する工程（精製工程）を行えばよい。【００３６】
【化６】
2008047812.tif 000008
【００３７】
【化７】
2008047812.tif 000009
【００３８】
｛式（５）および式（６）中、Ｒ1およびｎは、前記と同義であり、ｍ’は、０以上の整数であり、ｋ’は、１以上の整数であり、かつｍ’＋ｋ’＝ｎであり、ｍ’個の水酸基を有する単位とｋ’個のエステル基を有する単位の配列順序は、任意である。｝【００３９】
化合物（６）は、側鎖の水酸基もエステル化されているため、親水性単量体（５）よりも親油性が高い。従って、炭化水素化合物に対しては、親水性単量体（５）よりも化合物（６）の方が圧倒的に溶解性が高いので、当該処理によって、親水性単量体（５）および化合物（６）の混合物より、化合物（６）を、炭化水素化合物に溶解させることにより除去することができる。【００４０】
炭化水素化合物は、処理温度において液体のものを使用する。従って、炭化水素化合物の炭素数としては５〜１８が好ましく、５〜９がより好ましい。炭化水素化合物としては、脂肪族および芳香族のいずれも使用することができ、飽和化合物であっても不飽和化合物であってもよい。炭化水素化合物の具体例としては、脂肪族飽和炭化水素化合物としては、ペンタン、ヘキサン、ヘプタン、オクタン、ノナン、デカン、ウンデカン、ドデカン、トリデカン、テトラデカン、ペンタデカン、ヘキサデカン、ヘプタデカン、オクタデカン、シクロペンタン、シクロヘキサン、シクロヘプタン、シクロオクタン等が挙げられる。脂肪族不飽和炭化水素化合物としては、ヘキセン、オクテン、デセン、シクロヘキサジエン等が挙げられる。芳香族炭化水素化合物としては、ベンゼン、トルエン、キシレン、メシチレン等が挙げられる。なかでも、安価で容易に入手できること、さらに沸点が低く親水性単量体（５）からの除去が容易なことから、ペンタン、ヘキサン、ヘプタン、オクタン、シクロペンタン、シクヘキサン、トルエン、キシレンおよびメシチレンが好ましい。これらの炭化水素化合物は、単独で、または２種以上を混合して使用することができる。【００４１】
混合物を、炭化水素化合物で処理するとは、化合物（６）が炭化水素化合物に溶解するように、混合物と炭化水素化合物とを接触させることをいう。具体的な処理の方法としては、親水性単量体（５）および化合物（６）の混合物に炭化水素化合物のみを添加して混合・攪拌してもよいが、当該混合物に水および炭化水素化合物を添加し、分液処理を行う方法が簡便でよい。炭化水素化合物の使用量としては、親水性単量体（５）および化合物（６）の混合物１００重量部に対し、１０〜１０００００重量部が好ましく、５０〜１００００重量部がより好ましい。【００４２】
当該処理は、−３０〜１２０℃で行うことが好ましく、−１０〜９０℃で行うことがより好ましい。【００４３】
炭化水素化合物と処理した後は、常法に従って親水性単量体（５）を回収することができる。例えば、上記混合物に水および炭化水素化合物を添加して分液処理を行った場合には、水層を、親水性単量体（５）が可溶な疎水性溶媒（例、酢酸エチル、ジイソプロピルエーテル等）で処理し、親水性単量体（５）を溶解させた疎水性溶媒を濃縮する等によって、親水性単量体（５）を回収することができる。回収した親水性単量体（５）は、再結晶等により、さらに精製することもできる。【００４４】
上記のように、本発明の製造方法は、安全性の高い原料を用いており、また、安価かつ容易な方法で、ＥＤＭＡ、ＸＤＭＡ、ＳＤＭＡ等の架橋性水酸基含有（メタ）アクリレート様化合物｛親水性単量体（４）｝を提供できるものであり、工業生産にも適している。【００４５】
特に本発明の製造方法において、上記の反応工程に加えて精製工程を行った場合には、ＥＤＭＡ、ＸＤＭＡ、ＳＤＭＡ等のアルキル鎖の側鎖の水酸基がエステル化されていない親水性単量体｛親水性単量体（５）｝を、高純度で得ることができる。特筆すべき点は、上述の炭化水素化合物による処理を行わない場合には、化合物（１）と化合物（２）との反応混合物が副生成物を含むことから、反応混合物より親水性単量体（５）を直接結晶化することが困難であるところ、反応混合物を炭化水素化合物で処理することにより、親水性単量体（５）の純度が向上し、再結晶による精製が可能となる点である。これにより、高純度の親水性単量体（５）の工業生産も容易に可能である。【００４６】
なお、上記の精製工程で行われる、化合物（６）を含む親水性単量体（５）を、炭化水素化合物で処理することによって、化合物（６）を除去する方法は、親水性単量体（５）より化合物（６）を容易に効率よく分離できるため、親水性単量体（５）の精製方法としても有用である。【００４７】
また、上記の精製工程に着目して、親水性単量体（５）と化合物（６）との混合物を得る工程と、当該混合物を、炭化水素化合物で処理する工程を含む親水性単量体（５）の製造方法もまた、安全性の高い原料を用いた安価かつ容易な方法であり、有用である。親水性単量体（５）と化合物（６）との混合物を得る工程は、上記の反応工程に限らず、上記式（２）においてＸが−ＯＲ2基（Ｒ2は、炭素数１〜２０の炭化水素基）であるエステル化合物と、化合物（１）とを反応させる工程を行ってもよい。【００４８】
以下、実施例を挙げて本発明をより詳細に説明するが、本発明は、これら実施例に制限されるものではない。【００４９】
実施例１
（反応工程）
５００ｍＬの３つ口フラスコに、エリスリトール（５０．０ｇ，０．４０９ｍｏｌ）、ＭＥＨＱ（３０ｍｇ）、ＤＭＦ（７００ｍＬ）およびトリエチルアミン（１２４.１ｇ，１.２３ｍｏｌ）を加え、スターラーで攪拌した。反応温度を−１０〜０℃に保持しながら、メタクリル酸クロリド（９３.６グラム，０.８９５ｍｏｌ）を滴下漏斗で２時間半かけて添加した。この間、やや黄色の白色固体が大量に析出した。滴下終了後、さらに４０℃で１時間攪拌した。２３℃まで放冷した後、析出した塩を濾過して除き、濾液をエバポレーターで濃縮した。濃縮は、ＤＭＦの留分がほとんど得られなくなった時点で終了した。【００５０】
（精製工程）
濃縮物１６０ｇを分液漏斗に移し、蒸留水（４００ｍＬ）を加え、ヘキサン（４００ｍＬ）で２回、ヘキサン不溶分を洗浄した。この洗浄操作は、２４〜２６℃で行った。水層に蒸留水（２００ｍＬ）とジイソプロピルエーテル（ＩＰＥ）（５００ｍＬ）を加えて、ＩＰＥ層を取得し、さらにＩＰＥ（３Ｌ；５００ｍＬ×６回）で抽出した。ＩＰＥをエバポレーターで留去すると、やや粘調な黄白色固体が得られた。少量（約３０ｍＬ）の冷ＩＰＥで結晶を洗浄し、室温で真空乾燥することによって、白色結晶を４９.０ｇ（０.１９０ｍｏｌ，収率４６％）得た。1Ｈ−ＮＭＲ測定の結果、エリスリトールの１位および４位の水酸基がエステル化された、エリスリトールジメタクリレートであると判明した。また、ＨＰＬＣ純度は９６％であった。
1Ｈ−ＮＭＲ（２７０ＭＨｚ，ＣＤＣｌ3）：δ  ６．１６（ｄ，２Ｈ，ＣＨ2＝），５．６２（ｄ，２Ｈ，ＣＨ2＝），４．４２−４．４０（ｄｄ，４Ｈ，ＣＨ2），３．８７（ｍ，２Ｈ，ＣＨ），２．９４（ｂｒ，２Ｈ，ＯＨ）．【００５１】
実施例２
実施例１と同様の反応工程を実施し、実施例１の精製工程において、ヘキサンに代わりシクロヘキサンを用いた以外は同様の操作を実施した。エリスリトールジメタクリレートを白色結晶として６４．０ｇ（０.２４８ｍｏｌ，収率６０％）得た。【００５２】
実施例３
（反応工程）
５００ｍＬの３つ口フラスコに、エリスリトール（５０．０ｇ，０．４０９ｍｏｌ）、ＭＥＨＱ（３０ｍｇ）、ピリジン（８００ｍＬ）およびトリエチルアミン（１２４.１ｇ，１.２３ｍｏｌ）を加え、スターラーで攪拌した。反応温度を−１０〜０℃に保持しながら、メタクリル酸クロリド（９３.６グラム，０.８９５ｍｏｌ）を滴下漏斗で２時間半かけて添加した。この間、やや黄色の白色固体が大量に析出した。滴下終了後、さらに４０℃で１時間攪拌した。２３℃まで放冷した後、析出した塩を濾過して除き、濾液をエバポレーターで濃縮した。濃縮は、ピリジンの留出がほとんど得られなくなった時点で終了した。【００５３】
（精製工程）
濃縮物１５０ｇを分液漏斗に移し、蒸留水（４００ｍＬ）を加え、ヘキサン（４００ｍＬ）で２回、ヘキサン不溶分を洗浄した。この洗浄操作は、２４〜２６℃で行った。水層に蒸留水（２００ｍＬ）とジイソプロピルエーテル（ＩＰＥ）（５００ｍＬ）を加えて、ＩＰＥ層を取得し、さらにＩＰＥ（３Ｌ；５００ｍＬ×６回）で抽出した。ＩＰＥをエバポレーターで留去すると、やや粘調な黄白色固体が得られた。少量（約３０ｍＬ）の冷ＩＰＥで結晶を洗浄し、室温で真空乾燥することによって、白色結晶を４２．６ｇ（０.１６５ｍｏｌ，収率４０％）得た。1Ｈ−ＮＭＲ測定の結果、エリスリトールの１位および４位の水酸基がエステル化された、エリスリトールジメタクリレートであると判明した。また、ＨＰＬＣ純度は９６％であった。【００５４】
実施例４
実施例３と同様の反応工程を実施し、実施例３の精製工程において、ヘキサンに代わりシクロヘキサンを用いた以外は同様の操作を実施した。エリスリトールジメタクリレートを白色結晶として５８．７ｇ（０.２２７ｍｏｌ，収率５５％）得た。【００５５】
実施例５
（反応工程）
５００ｍＬの３つ口フラスコに、キシリトール（６０．０ｇ，０．３９４ｍｏｌ）、ＭＥＨＱ（３０ｍｇ）、ピリジン（１２００ｍＬ）およびトリエチルアミン（１１９．６ｇ，１.１８ｍｏｌ）を加え、スターラーで攪拌した。反応温度を−１０〜０℃に保持しながら、メタクリル酸クロリド（８６．６グラム，０.８５０ｍｏｌ）を滴下漏斗で２時間半かけて添加した。この間、やや黄色の白色固体が大量に析出した。滴下終了後、さらに４０℃で１時間攪拌した。２３℃まで放冷した後、析出した塩を濾過して除き、濾液をエバポレーターで濃縮した。濃縮は、ピリジンの留出がやや遅くなった時点で終了した。【００５６】
（精製工程）
濃縮物１３５ｇを分液漏斗に移し、蒸留水（３５０ｍＬ）を加え、シクロヘキサン（４００ｍＬ）で２回、シクロヘキサン不溶分を洗浄した。この洗浄操作は、２４〜２６℃で行った。水層に蒸留水（２００ｍＬ）とＩＰＥ（５００ｍＬ）を加えて、ＩＰＥ層を取得し、さらにＩＰＥ（３Ｌ；５００ｍＬ×６回）で抽出した。ＩＰＥをエバポレーターで留去すると、やや粘調な黄白色固体が得られた。少量（約４０ｍＬ）の冷ＩＰＥで結晶を洗浄し、室温で真空乾燥することによって、白色結晶を３５.０ｇ（０.１２１ｍｏｌ，収率３１％）得た。1Ｈ−ＮＭＲ測定の結果、キシリトールの１位および５位の水酸基がエステル化された、キシリトールジメタクリレートであると判明した。また、ＨＰＬＣ純度は９５％であった。【００５７】
実施例６
（反応工程）
ソルビトール（８８．０ｇ，０．４８３モル）、ＭＥＨＱ（３０ｍｇ）、ＤＭＦ（１．３Ｌ）、およびトリエチルアミン(２０３ｍＬ，１．２３モル)を２Ｌの３つ口フラスコに加えて室温で攪拌を継続した。反応温度を−１０℃〜０℃に保持しながら、メタクリル酸クロリド（１０７ｇ，０．８９５モル）を滴下漏斗で２時間半かけて添加した。この間、やや黄色かかった固体が大量に析出した。メタクリル酸クロリドの滴下終了後、さらに４０℃で１時間攪拌した。その後、室温まで放冷した後、濾過によって析出した塩を除去し、さらに濾液をエバポレーターで留去して濃縮物を得た。【００５８】
（精製工程）
この濃縮物２００ｇを分液漏斗へ移し、蒸留水（５００ｍＬ）を加えた。ここにトルエン／ヘキサン（体積比９：１）（３００ｍＬ）を加え、激しく振り混ぜた後に有機層を除去した。このトルエン／ヘキサン（体積比９：１）（３００ｍＬ）による洗浄操作をさらに２回実施した。この洗浄操作は、２４〜２６℃で行った。残った水層から、酢酸エチル（３００ｍＬ）で抽出する操作を５回実施した。酢酸エチルをエバポレーターで１００ｍＬ程度まで濃縮して、ＩＰＥ（１００ｍＬ）を加えて攪拌した。−２０℃に冷却すると固体が析出してきたので、固体を濾別し、室温で真空乾燥することによって、白色固体を２９．３ｇ(０．０９２２モル、収率１９％)得た。1Ｈ−ＮＭＲ測定の結果、ソルビトールの１位および６位の水酸基がエステル化された、ソルビトールジメタクリレートであると判明した。また、ＨＰＬＣ純度は９２％であった。
【産業上の利用可能性】
【００５９】
本発明は、主にインク材料、コーティング材料、ゲル材料、接着材料、特に歯科用接着剤等に使用される、架橋性水酸基含有（メタ）アクリレート様化合物の製造方法として有用であり、工業生産にも適する。
【国際調査報告】
2008047812.tif 000015
2008047812.tif 000016
2008047812.tif 000017
2008047812.tif 000018